(57)【要約】【課題】熱硬化性フェノール樹脂の製造方法及び前記方法より得られるフェノール樹脂【解決手段】本発明は、重縮合生成物の形成をもたらす条件下で、重縮合性フェノール化合物を５−ヒドロキシメチルフルフラール（ＨＭＦ）と反応させる工程を含む熱硬化性フェノール樹脂を製造する方法に関し、前記方法は、ＨＭＦが少なくとも一種のＨＭＦオリゴマーを含むことを特徴とするものであり、前記反応工程は、７超のｐＨ値にて、６０分超行われる。本発明はさらに熱硬化性フェノール樹脂並びに木材複合材料の製造のためのフェノール樹脂の使用に関する。【選択図】なし【特許請求の範囲】
【請求項１】
熱硬化性フェノール樹脂を製造する方法であって、
前記方法は、
重縮合生成物の形成をもたらす条件下で、重縮合性フェノール化合物を５−ヒドロキシメチルフルフラール（ＨＭＦ）と反応させる工程を含み、
前記ＨＭＦが少なくとも一種のＨＭＦオリゴマーを含み、
前記反応工程が、７超のｐＨ値にて、６０分超行われることを特徴とする、
製造方法。
【請求項２】
前記反応工程が、ｐＨ値７．５乃至１４にて行われることを特徴とする、
請求項１に記載の方法。
【請求項３】
前記反応工程が、６０分超から１５時間行われることを特徴とする、
請求項１又は請求項２に記載の方法。
【請求項４】
前記反応工程が、４０℃乃至１７０℃の範囲の温度にて行われることを特徴とする、
請求項１乃至請求項３のうち何れか一項に記載の方法。
【請求項５】
前記反応工程が少なくとも２段階で実施され、
該反応工程の第１段階は、４０℃乃至８０℃の範囲の温度にて行われ、
該反応工程のさらなる段階は、第１段階の温度よりも高い温度にて行われることを特徴とする、
請求項１乃至請求項４のうち何れか一項に記載の方法。
【請求項６】
前記反応工程が、第１段階で５０分乃至１００分、４０℃乃至８０℃の範囲の温度にて、第２段階で１５分乃至１４時間、８５℃乃至１７０℃の範囲の温度にて、行われることを特徴とする、
請求項１乃至請求項５のうち何れか一項に記載の方法。
【請求項７】
フェノール化合物の全量に対する使用されるＨＭＦ量のモル比が０．５：１乃至４：１であることを特徴とする、
請求項１乃至請求項６のうち何れか一項に記載の方法。
【請求項８】
使用されるＨＭＦ全量に対するＨＭＦオリゴマーの割合が、０．０５質量％乃至１０質量％であることを特徴とする、
請求項１乃至請求項７のうち何れか一項に記載の方法。
【請求項９】
前記ＨＭＦオリゴマーが２至２０単位を有することを特徴とする、
請求項１乃至請求項８のうち何れか一項に記載の方法。
【請求項１０】
前記重縮合性フェノール化合物が、フェノール、リグニン、リグニン由来フェノール化合物、レゾルシノール、ヒドロキノン、ヒドロキシヒドロキノン、カテコール、フロログルシン、又はこれら化合物の少なくとも２種の混合物であることを特徴とする、
請求項１乃至請求項９のうち何れか一項に記載の方法。
【請求項１１】
前記ＨＭＦオリゴマーが、炭素結合したＨＭＦオリゴマーである、
請求項１乃至請求項１０のうち何れか一項に記載の方法。
【請求項１２】
前記方法が、前記反応工程に関して、少なくとも１種のＨＭＦオリゴマーを有する５−ヒ
ドロキシメチルフルフラールを提供する少なくとも１つのさらなる工程を含むことを特徴とする、
請求項１乃至請求項１１のうち何れか一項に記載の方法。
【請求項１３】
前記５−ヒドロキシメチルフルフラールが、セルロースバイオマスの水性懸濁液、及び／又は、少なくとも一種のヘキソースの水性糖液、及び／又は、５−ヒドロキシメチルフルフラール水溶液を、熱水条件下で処理することにより提供されることを特徴とする、
請求項１２に記載の方法。
【請求項１４】
請求項１乃至請求項１３のうち何れか一項に記載の方法により得られる熱硬化性フェノール樹脂。
【請求項１５】
木材複合材料の製造のための、請求項１４に記載の熱硬化性フェノール樹脂の使用。
【発明の詳細な説明】
【技術分野】
【０００１】
本発明は熱硬化性フェノール樹脂の製造方法並びに熱硬化性フェノール樹脂に関する。特に、本発明は、フェノール化合物をＨＭＦと重縮合させて得られる、少なくとも一種の重縮合生成物を含む、熱硬化性フェノール樹脂の製造方法、並びに該方法により得られる熱硬化性フェノール樹脂に関する。本発明はまた、合板、木質繊維複合材料、チップボード（パーティクルボード）又は多層板の製造のための熱硬化性フェノール樹脂の使用に関する。
【背景技術】
【０００２】
熱硬化性樹脂は、好ましくは、フェノール化合物及び／又はアミノプラスト形成剤を、反応性のカルボニル化合物、特にアルデヒド類と重縮合させることにより得られる。例えば、アミノプラスト形成剤、尿素、メラミン及びジシアンジアミドを伴うアミノ樹脂、フェノール樹脂、又はアミノ−フェノール樹脂が言及され得る。前記樹脂は一般に、高い反応性といった良好な加工特性を特徴とする。デュロプラスチック（ｄｕｒｏｐｌａｓｔｉｃ）材料は、樹脂のその後の硬化により得られる。
【０００３】
木材複合材料の製造のために、前記樹脂は、通常、例えば木くず（削りくず）や木材繊維などの粉砕木材と混合され、その後、前記樹脂が架橋して硬化する高められた温度でプレスされる。
【０００４】
その高い反応性のために、ホルムアルデヒドの大部分が重縮合のために使用される。その遂行を促進させるために、該工程はしばしば過剰のホルムアルデヒドを用いて実行され、その結果、該樹脂は多量の遊離（ｆｒｅｅ）のホルムアルデヒドを有する。そのため、該樹脂のホルムアルデヒド排出量は高い。
【０００５】
ここでの欠点は、ホルムアルデヒドから生じる健康リスクであり、ホルムアルデヒドの使用はますます規制されている。
【０００６】
潜在的な危険性のために、ホルムアルデヒド含有量を減少させるための努力が何年も続けられている。この場合の一つの手段は、別の反応性化合物により樹脂の製造におけるホルムアルデヒドを置き換えることである。５−ヒドロキシメチルフルフラール（ＨＭＦ）は、架橋結合を形成するための能力を有し、重揮発性かつほぼ非毒性であり、再生可能性資源から入手できるため、既にその有望な候補として認定されてきている。
【０００７】
雑誌ヨーロピアンジャーナルオブウッドプロダクツにおいて、ＨＭＦ変性尿素ホルムアルデヒド樹脂は、最大約３０質量％のホルムアルデヒドが精製された結晶ＨＭＦに置き換えられた製造において記載されている（Ｎ．エスマエリら、ＤＯＩ  １０．１００７／ｓ００１７−０１６−１０７２−８）。この樹脂を用いて生産されたチップボード（パーティクルボード）は、欧州基準ＮＥＮ  ＥＮ  ３１９に従う屋内スラブの最低基準を満たすために現在必要な０．３５Ｎ／ｍｍ２以上の剥離強度（ｉｎｔｅｒｎａｌ  ｂｏｎｄ）（ＩＢ）を示す。しかしながら、欠点は、それから製造された前記樹脂及びチップボードが、依然としてかなりの量の毒性のホルムアルデヒドを含むことである。
【０００８】
米国特許第２，７７６，９４８号明細書は、ＨＭＦとフェノール化合物をベースとする合成樹脂の製造を開示する。この場合に使用されるＨＭＦは、蒸気圧加水分解による、酸含浸木材などのヘキソース含有材料から製造される加水分解物中に存在する。合成樹脂の
硬化、或いは、ガラス繊維マットの製造のために、次いで合成樹脂に毒性ホルムアルデヒドが添加される。
【０００９】
米国特許第４，５２４，１６４号明細書は、合板及びチップボードの製造に使用するリグノセルロース材料のためのバインダーとして機能する、ホルムアルデヒド非含有の熱硬化性樹脂を開示する。第一に、酸性条件下且つ金属触媒の存在下で温度５０℃乃至２００℃にて、糖含有溶液を、液状の可溶性樹脂に変換させる。フェノール化合物又は尿素を、糖及び糖分解生成物のための架橋剤として添加する。欠点は、これらの条件下で製造された樹脂が、硬化剤の添加によってのみ熱硬化されることである。
【発明の概要】
【発明が解決しようとする課題】
【００１０】
従って本発明の目的は、上記の欠点を排除するものである。
【課題を解決するための手段】
【００１１】
これは、請求項１の特徴に従う熱硬化性フェノール樹脂の製造方法によって、本発明の第一の態様に従い達成される。
【００１２】
熱硬化性フェノール樹脂の製造方法は、重縮合生成物の形成をもたらす条件下で、重縮合性フェノール化合物を５−ヒドロキシメチルフルフラール（ＨＭＦ）と反応させる工程を含み、前記ＨＭＦが少なくとも一種のＨＭＦオリゴマーを含み、そして反応工程が、７超のｐＨ値にて、６０分超行われることを特徴とする。
【００１３】
本発明に従う条件下で、ＨＭＦオリゴマーを含むＨＭＦを重縮合に使用することで、製造並びにその後のフェノール樹脂の加工においてホルムアルデヒド及び硬化剤の双方を完全に不要とすることができ、フェノール−ホルムアルデヒド樹脂に匹敵する接着力を有する熱硬化性フェノール樹脂を得ることができることが見出された。
【００１４】
例えば独国特許出願公開第１０２０１４１１２２４０号明細書より、ＨＭＦの溶液中において水溶性の線状及び分枝状ＨＭＦオリゴマーの発現が知られている。とりわけ熱水条件下で炭水化物類及び炭水化物含有バイオマスからのＨＭＦの製造においてＨＭＦオリゴマーが形成され、ＮＭＲ、ＩＲ及び質量分析にて検出され得る。ＨＭＦオリゴマーの形成は、例えばＨＰＬＣ分析法により観察され得る。
【００１５】
本発明の観点において、ＨＭＦモノマーとは対照的に、ＨＭＦオリゴマーは少なくとも２つのＨＭＦ単位／モノマーが結合した化合物である。ＨＭＦオリゴマーは、通常、最大３０００ｇ／モルの分子量を有する化合物と解釈される。本方法において特に適するものは、低分子量のＨＭＦオリゴマーであり、選択された反応条件下で選択された溶媒に溶解するか、又は少なくとも分散された形態で存在する。溶解形態と分散形態の遷移は流動的であり、本発明ではこれに関して区別はなされない。
【００１６】
ＨＭＦ由来の従来より知られるオリゴマー化合物は、個々のＨＭＦモノマーの、又は、ＨＭＦモノマーからなるＨＭＦオリゴマーを有する個々のモノマーの、アルデヒド基及び／又はヒドロキシ基の結合に起因する。最終的に、ＨＭＦモノマーは、形成されたＨＭＦオリゴマーの単位を表す。ＨＭＦオリゴマーは線状であり、概ね重度に分枝状であり、またエーテル結合、ヘミアセタール結合及び／又はアセタール結合を含む。ＨＭＦオリゴマーは、酸性及び塩基性の両条件下で形成される。
【００１７】
線状ＨＭＦオリゴマーは、概して、エーテル結合により結合される下記の種類の単位
【化１】
2018141152.tif 000002
及び／又は、ヘミアセタールの形成により結合される下記の種類の単位
【化２】
2018141152.tif 000003
を含む、構造単位を有する。分枝状ＨＭＦオリゴマーはまた、アセタールの形成により結合される下記の種類の単位を有する構造要素を含み得る。
【化３】
2018141152.tif 000004
曲線は、ここで示された構造要素がＨＭＦオリゴマーの一部であることを示す。ＨＭＦオリゴマーは、通常、示された種類の幾つかの同一の又は異なる構造要素を有し得る。ＨＭＦ単位の末端は、アルデヒド基又はヒドロキシメチル基に限定される。
【００１８】
少なくとも一種のＨＭＦオリゴマーが、異なる長さ及び／又は異なる架橋度のＨＭＦオリゴマーの混合物中に存在することは、当業者には明らかである。ＨＭＦオリゴマーを選択することにより、或いは、異なるＨＭＦオリゴマーの組み合わせを選択することにより、得られるフェノール樹脂の特性を技術的な目的に合わせて調整することもまた可能である。
【００１９】
重縮合は、従来の方法で実行される。反応に適切な溶媒は、当業者に従来既知である。本発明によれば、適切な溶媒は、重縮合生成物が形成可能な何れの液状剤をも意味するとして解釈される。反応は、好ましくは、水性溶媒中で行われる。特に、反応工程は水中で実行され得る。
【００２０】
反応工程の始めに、アルカリ性ｐＨは適切な塩基により調整可能である。本発明の範囲を限定するものではないが、水酸化アルカリ、アルカリ土類水酸化物、炭酸ナトリウム、アンモニア及び第三級アミンが適する塩基の例として言及され、特に水酸化ナトリウムがアルカリ性ｐＨ値に調整するのに適する。
【００２１】
少なくとも一種のＨＭＦオリゴマーを有するＨＭＦを用い、塩基性ｐＨ値での６０分を超える反応工程における反応時間が、高い接着力（結合力）を有するフェノール樹脂をもたらすことを見出した。
【００２２】
前記反応工程は、好ましくは、溶液が所望の粘度に到達するか、反応が完了するまでの時間、行われる。所望の粘度は、通常、１００ｍＰａ．ｓ乃至１２００ｍＰａ．ｓである。溶液が２００ｍＰａ．ｓ超の粘度に到達するまで、特に好ましくは溶液が８００ｍＰａ．ｓ超の粘度を有するまで、より特に好ましくは溶液が８５０ｍＰａ．ｓ超の粘度を有するまで、反応工程が実行されることがさらに好ましい。
【００２３】
本方法の有利な実施態様によれば、反応工程は、ｐＨ値７．５乃至１４にて、好ましくはｐＨ値９乃至１４、より好ましくはｐＨ値９．５乃至１３、特に好ましくはｐＨ値９．５乃至１２．５、より特に好ましくはｐＨ値９．８乃至１２にて行われる。
【００２４】
本方法のさらに有利な実施態様によれば、反応工程は、６０分超乃至１５時間、６５分乃至１５時間、８０分乃至１５時間、１００分乃至１０時間、行われる。より好ましくは、反応工程は、２乃至７時間、特に好ましくは３乃至７時間、とりわけ５乃至６．５時間、より特に好ましくは５時間乃至６時間、実行される。
【００２５】
本方法のさらに有利な実施態様によれば、反応工程は、４０℃乃至１７０℃の範囲、好ましくは５０℃乃至１５０℃の範囲、より好ましくは６０℃乃至１１０℃の範囲、特に好ましくは７０℃乃至１１０℃の範囲、より特に好ましくは８５℃乃至１１０℃の範囲の温度にて行われる。原理上、広い範囲で本方法の実行のための温度を変化させることができる。しかしながら、４０℃未満の温度では反応が非常に遅く進行することが認められている。６０℃超の温度が適用される場合、反応はより早くなる。以前は５０℃を超える温度からＨＭＦの分解が増加すると考えられており、これは予期せぬことであった。
【００２６】
本方法のさらに有利な実施態様によれば、反応工程は少なくとも２段階で実施され、反応工程の第１段階は、４０℃乃至８０℃の範囲の温度で行われ、そして反応工程のさらなる段階は、第１段階の温度よりも高い温度で行われる。本方法の多段階の実施は、経済的な観点から有利である。反応工程は、後期段階よりも低い温度で初期段階を実行可能であることが認められている。その結果、反応工程の第１段階においてより低温の加熱が十分になされ、非常に良好な接着力（結合力）を有するフェノール樹脂が得られる。本方法の２段階の実施が好適である。
【００２７】
本方法のさらに有利な実施態様によれば、反応工程は、第１段階で５０分乃至１００分、４０℃乃至８０℃の範囲の温度にて、第２段階で１５分乃至１４時間、８５℃から最大１７０℃の範囲の温度にて、行われる。好ましくは、反応工程は、第１段階において、５０℃乃至７５℃の範囲、より好ましくは６０℃乃至６８℃の範囲、特に好ましくは６３℃乃至６７℃の範囲、より特に好ましくは最大６５℃の温度で行われる。反応工程の第１段階は、好ましくは５０乃至９０分、より好ましくは５０乃至８０分、特に好ましくは５５乃至７０分、行われる。反応工程の第２段階は、好ましくは、８５℃乃至１５０℃の範囲、より好ましくは８５℃乃至１１０℃の範囲、特に好ましくは８５℃乃至１００℃の範囲、より特に好ましくは８７℃乃至９３℃の範囲、特に好ましくは９０℃の温度で行われる。反応工程の第２段階は、好ましくは６０分乃至７時間、より好ましくは３乃至６時間、特に好ましくは３．５乃至５．５時間、より特に好ましくは４．５乃至５．５時間、行われる。
【００２８】
本方法のさらに有利な実施態様によれば、フェノール化合物の全量に対する使用されるＨＭＦ量のモル比は、０．５：１乃至４：１、好ましくはモル比は１．３：１乃至３：１、より好ましくはモル比は１：１乃至２．７：１、特に好ましくはモル比は１．５：１乃至２．６：１、より特に好ましくは２：１乃至２．５：１である。原理上、フェノール化合物の全量に対する使用されるＨＭＦ量のモル比は、広い範囲で変化させることができる。モル過剰のＨＭＦは、フェノール樹脂中のフェノール化合物の残存モノマー量を減少させることができるため特に有利である。本発明による方法を実行するのに適する具体的なフェノール化合物のモル比は、ＨＭＦのモル質量（１２６．１１ｇ／モル）に基いて、ＨＭＦ量のどれだけの割合が実際にモノマーとして存在するか、或いはＨＭＦオリゴマーに組み込まれているかを考慮することなく、前記モル質量を計算の基準として用いることにより、当業者によって容易に算出可能である。
【００２９】
本方法のさらに有利な実施態様によれば、ＨＭＦオリゴマーの割合が、使用されるＨＭＦ全量に対して０．０５質量％乃至１０質量％であり、好ましくは、ＨＭＦオリゴマーの割合は、使用されるＨＭＦ全量に対して０．１質量％乃至８質量％であり、特に好ましくはＨＭＦオリゴマーの割合は、使用されるＨＭＦ全量に対して２質量％乃至４質量％である。僅かな量のＨＭＦオリゴマーであっても、本発明に従う条件下で、フェノール−ホルムアルデヒド樹脂に匹敵する接着力（結合力）を有するフェノール樹脂を提供するには十分である。より高い割合でのＨＭＦオリゴマーもまた適用できることは当業者に明らかである。本発明はまた、適用されるＨＭＦの全量に対して、ＨＭＦオリゴマーが最大或いはほぼ１００質量％であるものも含まれる。
【００３０】
本方法のさらに有利な実施態様によれば、ＨＭＦオリゴマーは２乃至２０単位、好ましくは２乃至１０単位、特に好ましくは２乃至４単位を有する。２乃至１０単位を有するＨＭＦオリゴマーは、温和な条件下で、例えば室温下で、そして常圧下で水に易溶性であり、そのため、ＨＭＦオリゴマーは水性媒体中における重縮合に関して問題なく使用することができる。２乃至４単位のＨＭＦオリゴマーは水溶性が改善される。２単位のＨＭＦオリゴマーは特に水溶性である。
【００３１】
重縮合性フェノール化合物は、熱硬化性フェノール樹脂の製造に一般に使用されるものであり得る。
【００３２】
適する重縮合性フェノール化合物は、原理的に、該フェノール化合物とＨＭＦ間の求核付加反応に適した、芳香環に少なくとも１つの炭素原子を有するヒドロキシ基を有する全ての芳香族化合物である。
【００３３】
有利には、重縮合性フェノール化合物は、フェノール、リグニン、リグニン由来フェノール化合物、レゾルシノール、ヒドロキノン、ヒドロキシヒドロキノン、カテコール、フロログルシノール、又はこれら化合物の少なくとも２種の混合物である。
【００３４】
言及した成分に加えて、この際、さらなるフェノール化合物及び／又はアミノプラスト形成剤を存在させることも可能である。適するアミノプラスト形成剤は、尿素、メラミン、置換メラミン、置換尿素、アセチレンジ尿素、グアニジン、チオ尿素、チオ尿素誘導体、ジアミノアルカン、ジアミドアルカン、又はこれらアミノプラスト形成剤の少なくとも２種の混合物である。
【００３５】
本発明のさらなる好ましい実施態様によれば、重縮合に使用されるＨＭＦオリゴマーは、炭素結合したＨＭＦオリゴマーである。
【００３６】
本発明の目的のために、ＨＭＦオリゴマーは、少なくとも２つのＨＭＦ単位が、フラン環の３位又は４位の芳香族結合炭素原子を含む炭素−炭素結合を介して、２つＨＭＦ単位の一方に結合するという条件で、炭素結合ＨＭＦオリゴマーと呼ばれる。特に、炭素結合したＨＭＦオリゴマーは、アルデヒド基の炭素原子が、第二の単位のフラン環の芳香族結合炭素原子と結合してなる、少なくとも１つの第一の単位を含む。
【００３７】
本発明者らは、ＨＭＦ単位のアルデヒド基及び／又はヒドロキシ基の結合により得られ、対応するエーテル結合、ヘミアセタール結合及び／又はアセタール結合を有するＨＭＦオリゴマーに加えて、酸性及び塩基性の両条件下で、炭素−炭素結合を介して単位が結合してなるＨＭＦオリゴマーが形成されることを発見した。これらの結合は、例えば第一のＨＭＦモノマーの又はＨＭＦオリゴマーのＨＭＦ単位のアルデヒド基の、第二のＨＭＦモノマーの又はＨＭＦオリゴマーのＨＭＦ単位のフラン環の３位又は４位の炭素原子上に対する求電子攻撃により、生じ得る。
【００３８】
酸及び塩基中のＨＭＦオリゴマー形成に関して提案されたメカニズムを図１及び図２に示す。これらより明らかなように、とりわけ、炭素−炭素結合を介した結合を有するＨＭＦオリゴマーは、ＨＭＦのアルデヒド基及び／又はヒドロキシ基のみを介して形成された化合物であるＨＭＦオリゴマーと比べて、同時に、より多くの遊離反応性アルデヒド基及び／又はヒドロキシ基を有する。これは、非常に反応性のＨＭＦオリゴマーをもたらし、さらなる架橋の選択肢を有する。
【００３９】
炭素結合ＨＭＦオリゴマーには、芳香族結合炭素を含む結合に加えて、エーテル結合、ヘミアセタール結合、及び／又はアセタール結合といった他の結合が含まれていてもよい。得られるフェノール樹脂の反応性を高めるために、２つのＨＭＦ単位が芳香族結合炭素を含みて既に結合していれば十分である。特に、２つの単位を有する炭素結合ＨＭＦオリゴマーは、ＨＭＦオリゴマー毎に、比較的高い割合で遊離反応性官能基を含む。炭素結合ＨＭＦオリゴマーはまた、そのような炭素−炭素結合を複数有していてよい。
【００４０】
さらに、炭素結合ＨＭＦオリゴマーに加えて、エーテル結合、ヘミアセタール結合及び／又はアセタール結合を有するさらなるＨＭＦオリゴマーを含み得る。遊離官能基が高い割合であるため、少量の炭素結合ＨＭＦオリゴマーでさえも、非常に反応性であるオリゴマーを提供するのに十分である。炭素結合ＨＭＦオリゴマーが、ＨＭＦオリゴマーの全量に基いて最大或いはほぼ１００質量％であるものもまた本発明に包含される。
【００４１】
本方法のさらなる有利な実施態様によれば、本方法は、反応工程に関して、少なくとも一種のＨＭＦオリゴマーを含む５−ヒドロキシメチルフルフラールを提供する、少なくとも１つのさらなる工程を含む。
【００４２】
提供する工程は、好ましくは、ＨＭＦモノマー及び／又はＨＭＦオリゴマーを含有する溶液が、ＨＭＦオリゴマーの形成をもたらす条件に付されることを含む。本発明者らは、例えば結晶ＨＭＦと水から調製される水性ＨＭＦ溶液を、ＨＭＦオリゴマーの形成下で熟成させることを見出した。ＨＭＦオリゴマーの量並び分子量は、この場合、例えばＨＰＬＣやＮＭＲ分光法などの当業者によく知られた分析手段により測定される。
【００４３】
温和な条件下、たとえば、常圧及び室温下での、ＨＭＦオリゴマーの形成は、数時間、数日又は数週間の範囲であり得る。
【００４４】
特に好ましくは、ＨＭＦ溶液が付される条件は、溶液のアルカリ化又は酸性化を含む。同様に特に好ましくは、前記条件は溶液を加熱することを含み、所望により、酸性化又はアルカリ化、及び／又は、例えば濃縮のために減圧下でロータリーエバポレータなどの手段を実行するなどの溶媒の除去と組み合わせられる。酸性化、アルカリ化、濃縮及び加熱は、熟成工程を加速させ得る。
【００４５】
前述の提供する工程の特に好ましい変形は、セルロース含有バイオマスの水性懸濁液、及び／又は、少なくとも一種のヘキソースの水性糖液、及び／又は、５−ヒドロキシメチルフルフラール水溶液を、水熱条件下で処理することによる、５−ヒドロキシメチルフルフラールを提供する工程を含む。
【００４６】
５−ＨＭＦ（モノマー）を得るための、植物性原料などのバイオマス、炭水化物（糖）、又は炭水化物由来の化合物の水熱条件下での処理は知られており、水性媒体中で出発原料に対して圧力及び高温を与えることを想定する。セルロース含有バイオマスの水性懸濁液及び／又は少なくとも一種のヘキソースの水性糖液及び／又は５−ヒドロキシメチルフルフラール水溶液の水熱条件下での処理において、ＨＭＦオリゴマーが形成される。
【００４７】
しばしば農業生産者の廃棄物（排泄物）として得られるセルロースバイオマスは、その低コスト要因のために特に好ましい。好ましいヘキソースは、フルクトース又はグルコースであり、具体的にはこれらはフルクトース又はフルクトースとグルコースの混合物であり得る。
【００４８】
好ましい水熱条件は、飽和蒸気圧且つ温度１５０℃乃至２５０℃である。これは、ＨＭＦオリゴマーの形成が、出発原料に応じて、数分乃至数時間で完了するという利点を有する。
【００４９】
好ましくは、提供する工程は、所望量のＨＭＦオリゴマーに達するか、反応が完了するまで行われる。少なくとも一種のＨＭＦオリゴマーを含むＨＭＦを提供するための様々な変形が、所望の結果を得るために組み合わせ可能であることは、当業者に明らかである。例えば、提供工程は、水熱条件下での処理に加え、溶媒除去による濃縮を含むことができる。
【００５０】
好ましくは、少なくとも一種のＨＭＦオリゴマーを含むＨＭＦは、提供工程の最後に水溶液に存在する。一方、ＨＭＦの他の形態もまた、例えば溶媒が完全に除去されているものも、適している。
【００５１】
含有量、ＨＭＦの全量に対するオリゴマー比率、大きさ、及び／又はオリゴマー若しくはオリゴマー類の濃度に影響を与えることがさらに好ましい。オリゴマー若しくはオリゴマー類の比率及び／又は量は、特に好ましくは、調達工程で得られた溶液を少なくとも一種のろ過媒体でのろ過に付すことによる影響を受ける。水熱炭化後のＨＭＦ水溶液の処理は、例えば独国特許出願公開第１０２０１４１１２２４０号明細書に記載される。少なくとも一種のＨＭＦオリゴマーを含むＨＭＦは、特に好ましくは、提供工程の最後において２５質量％乃至８０質量％の濃度で、さらに一層好ましくは２７質量％乃至７５質量％の濃度で、より特に好ましくは２７質量％乃至７３質量％の濃度で、水溶液中に存在する。
【００５２】
別の態様において、本発明は、上述の方法より得られる熱硬化性フェノール樹脂に関する。
【００５３】
好ましくは、熱硬化性フェノール樹脂は、フェノール化合物の５−ヒドロキシメチルフルフラール（ＨＭＦ）との重縮合により得られる、少なくとも一種のポリマーを含み、前記ポリマーはフェノール化合物のＨＭＦオリゴマーとの重縮合生成物である。
【００５４】
本発明の目的に関して、用語「ポリマー」は、重縮合生成物を意味すると解釈される。ポリマーは通常水に不溶である。
【００５５】
好ましいフェノール化合物並びに所望によりさらなるアミノプラストに関して、上記の説明を参照することができる。
【００５６】
フェノール樹脂の固形分量は、広い範囲で変化させることができる。固形分量は少なくとも３５質量％である。フェノール樹脂の固形分量は、好ましくは４０乃至８０質量％の範囲、より好ましくは４０乃至７５質量％の範囲、特に好ましくは４０乃至７０質量％である。
【００５７】
好ましくは、フェノール樹脂中のフェノール化合物の全量に対する全ＨＭＦのモル比は０．５：１乃至４：１であり、好ましくはモル比率は１．３：１乃至３：１であり、より好ましくはモル比率は１：１乃至２．７：１であり、特に好ましくはモル比率は１．５：
１乃至２．６：１であり、より特に好ましくは２：１乃至２．５：１である。
【００５８】
フェノール樹脂の好ましい実施態様において、前記ポリマーは、少なくとも第一のＨＭＦ単位が、第二のＨＭＦ単位の芳香族結合炭素に結合してなるものを含む、炭素結合ＨＭＦオリゴマーを有する、フェノール化合物の重縮合生成物である。
【００５９】
炭素結合ＨＭＦオリゴマーに関して、上記の説明を参照することができる。
【００６０】
さらなる態様によれば、本発明は、木材複合材料の製造のための本発明のフェノール樹脂の使用に関する。
【００６１】
フェノール樹脂は、例えば木くず（削りくず）、木材繊維、或いはウッドチップなどのリグノセルロース含有材料の複合材料の製造に特に適している。木材複合材料の製造は、当業者によく知られた方法に従い行われる。木材複合材料（木質複合材）は、リグノセルロース材料をフェノール樹脂と接触させ、その後、架橋を伴うフェノール樹脂の硬化により得られる。
【００６２】
硬化は、好ましくは、リグノセルロース材料とともに供給されたフェノール樹脂を圧縮することにより成し遂げられる。通常、１乃至３０ｍＰａの圧力が使用される。一般に、圧縮は、１２０℃乃至２５０℃の範囲の温度で行われる。フェノール樹脂、リグノセルロース含有材料、並びに、複合材料の所望の特性に応じて、具体的な温度を選択することができる。フェノール樹脂の反応性により、優れた機械特性を備える木材ベースの材料を得るには、数分で既に十分である。好ましくは、圧力時間は、３乃至１０分の範囲であり、より好ましくは、圧力時間は５乃至８分の範囲である。短い圧力時間は、生産並びに経済性の観点の双方から有利である。
【００６３】
本発明のフェノール樹脂の場合、硬化剤を全く使用せずにすむことは有利である。
【００６４】
得られた木材複合材料は、最終的に、１０℃乃至１００℃の範囲の温度にて、制御された雰囲気下で、乾燥棚或いは木材乾燥機内にて、安定化のために後処理され得る。そのような雰囲気は、例えば、４０％乃至７０％の範囲の相対湿度を含み得る。
【００６５】
本発明による熱硬化性フェノール樹脂を含む木材複合材料の製造方法におけるさらなる有利点は、木材複合材料をホルムアルデヒドフリーにて、天然、再生可能原料に基いて生産可能であり、湿度、特に水蒸気に対して優れた耐性を有することである。さらに別の有利点は、フェノール樹脂の反応性により、非常に優れた機械特性を有する木材複合材料を得るのに、数分範囲の短い圧力時間で十分であるということである。
【００６６】
本発明によるフェノール樹脂は、合板、木質繊維複合材、チップボード又は多層板の製造における使用に特に適する。
【００６７】
本発明によりフェノール樹脂のさらなる有利点は、それらがフェノール−ホルムアルデヒド樹脂に匹敵する接着力（結合力）を有することである。
【００６８】
さらなる有利点及び有利な実施態様が、請求の範囲及び以下の図面にて与えられる。
【図面の簡単な説明】
【００６９】
【図１】図１は、２つのＨＭＦ分子の二量化に基づく酸性条件下での炭素−炭素結合形成に関して提案されたメカニズムを示す。
【図２】図２は、２つのＨＭＦ分子の二量化に基づく塩基性条件下での炭素−炭素結合形成に関して提案されたメカニズムを示す。
【発明を実施するための形態】
【００７０】
本発明の全ての特徴は、個々に及び任意の組み合わせの双方で本発明にとって本質的であり得る。
【先行技術文献】
【特許文献】
【００７１】
【特許文献１】米国特許第２，７７６，９４８号明細書
【特許文献２】米国特許第４，５２４，１６４号明細書
【特許文献３】独国特許出願公開第１０２０１４１１２２４０号明細書
【非特許文献】
【００７２】
【非特許文献１】ヨーロピアンジャーナルオブウッドプロダクツ、Ｎ．エスマエリら、ＤＯＩ  １０．１００７／ｓ００１７−０１６−１０７２−８
【図１】
2018141152.tif 000005
【図２】
2018141152.tif 000006
【外国語明細書】
2018141152.tif 000007
2018141152.tif 000008
2018141152.tif 000009
2018141152.tif 000010
2018141152.tif 000011
2018141152.tif 000012
2018141152.tif 000013
2018141152.tif 000014
2018141152.tif 000015
2018141152.tif 000016
2018141152.tif 000017
2018141152.tif 000018
2018141152.tif 000019
2018141152.tif 000020
2018141152.tif 000021
2018141152.tif 000022
2018141152.tif 000023
2018141152.tif 000024
2018141152.tif 000025
2018141152.tif 000026
2018141152.tif 000027